"第一のポリマーおよび第二のポリマーを含む組成物であって、前記第一のポリマーが、式Iによって表される少なくとも1つの第一のモノマー単位、および式IIによって表される少なくとも1つの第二のモノマー単位:[式中、R1は、水素、C1~C12アルキル、およびR6-COOR7式中、R6は存在しないか、または存在しないか、またはC1~C12アルキルであり、R7は水素またはC1~C12アルキルであるからなる群から選択され;R2は、C1~C12アルキルであり;R3、R4およびR5は、それぞれ独立にアルキル、アルケニル、アルキニル、アリールおよびシクロアルキルからなる群から選択される]を含み、前記第二のポリマーがπ共役電子系を有する反復単位を含む、組成物。R1が、水素、C1~C6アルキル、およびR6-COOR7式中、R6は存在しないか、またはC1~C6アルキルであり、R7は水素またはC1~C6アルキルであるからなる群から選択され;R2が、C1~C6アルキルである、請求項1に記載の組成物。R1およびR2が、それぞれ独立にC1~C6アルキルである、請求項1に記載の組成物。R3、R4およびR5が、それぞれ独立にC1~C12アルキル、C2~C12アルケニル、C2~C12アルキニル、フェニルおよびC3~C12シクロアルキルからなる群から選択される、請求項1から3のいずれか一項に記載の組成物。R3、R4およびR5が、それぞれ独立にメチル、エチル、プロピル、ブチル、オクチル、トリフルオロプロピル、フェニル、およびビニルからなる群から選択される、請求項1から3のいずれか一項に記載の組成物。前記第一のモノマー単位が:である、請求項1から5のいずれか一項に記載の組成物。前記反復単位が:式中、X1は、-C2H2-、-C≡C-、-OR12、-SR12、および-NR12からなる群から選択され;X2およびX3は、それぞれ独立にC、O、SおよびNからなる群から選択され;R8およびR9は、それぞれ独立に水素、C1~C12アルキルおよびC1~C12アルコキシからなる群から選択され、またはR8およびR9は、一緒になってシクロアルキル、アリールまたは複素環を形成し;R10およびR11は、それぞれ独立に水素、C1~C12アルキルおよびC1~C12アルコキシからなる群から選択され、またはR10およびR11は、一緒になってシクロアルキル、アリールまたは複素環を形成し;R12は存在しないか、または水素、C1~12アルキルおよびC1~C12アルコキシからなる群から選択され;R13は存在しないか、または水素、C1~C12アルキルおよびアリールからなる群から選択され;R14およびR15は、それぞれ独立に水素、C1~C12アルキルおよびC1~C12アルコキシからなる群から選択され、またはR14およびR15は、一緒になってシクロアルキル、アリールまたは複素環を形成し;R16は存在しないか、または水素、C1~C12アルキルおよびアリールからなる群から選択されるからなる群から選択される、請求項1から6のいずれか一項に記載の組成物。前記第二のポリマーが、ポリアニリン、ポリフェニレン、ポリチオフェン、ポリフラン、ポリピロール、ポリカルボゾール、ポリフェニレンビニレンPPV、ポリフェニレンエチニレンPPEおよびそれらの誘導体からなる群から選択される、請求項1から6のいずれか一項に記載の組成物。前記第一のポリマー対前記第二のポリマーの重量比約1:99~約99:1を有する、請求項1から8のいずれか一項に記載の組成物。前記第一のポリマー対前記第二のポリマーの重量比約5:95~約90:10を有する、請求項1から8のいずれか一項に記載の組成物。前記第一のポリマーと前記第二のポリマーが、水素結合によって結合している、請求項1から10のいずれか一項に記載の組成物。約1.0×104g/モル~約3.5×105g/モルの平均分子量を有する、請求項1から11のいずれか一項に記載の組成物。少なくとも1種の有機溶媒に可溶である、請求項1から12のいずれか一項に記載の組成物。前記有機溶媒が、トルエン、アセトン、テトラヒドロフランTHF、ジメチルホルムアミドDMF、ジクロロ酢酸DCAAおよびそれらの任意の組合せからなる群から選択される、請求項1から13のいずれか一項に記載の組成物。約10-5S/cm~約20S/cmの導電率を有する、請求項1から14のいずれか一項に記載の組成物。約0.1S/cm~約20S/cmの導電率を有する、請求項1から14のいずれか一項に記載の組成物。約10S/cm~約20S/cmの導電率を有する、請求項1から14のいずれか一項に記載の組成物。フィルム、膜、棒、フィラメント、繊維またはそれらの組合せの形態を有する、請求項1から17のいずれか一項に記載の組成物。フィルムの形態を有する、請求項1から17のいずれか一項に記載の組成物。前記フィルムが、少なくとも約5mmの平均厚さを有する、請求項19に記載の組成物。前記フィルムが、約0.1mm~約5mmの平均厚さを有する、請求項19に記載の組成物。前記フィルムが、約0.4mmの平均厚さを有する、請求項19に記載の組成物。前記フィルムが、約3MPa~約6MPaの破壊応力を有する、請求項19から21のいずれか一項に記載の組成物。前記フィルムが、約100MPa~約200MPaのヤング率を有する、請求項19から23のいずれか一項に記載の組成物。前記フィルムが、約20~約40の破壊ひずみを有する、請求項19から24のいずれか一項に記載の組成物。導電性ポリマー組成物の製造方法であって、少なくとも1種の触媒と、ポリメチルヒドロシロキサンPMHSと、式IIIによって表される化合物[式中、R17は、水素、C1~12アルキル、およびR19-COOR20式中、R19は存在しないか、またはC1~12アルキルであり、R20は水素またはC1~12アルキルであるからなる群から選択され;R18はC1~12アルキルである]とを含む第一の混合物を形成すること;前記第一の混合物を、前記PMHSと前記化合物とを重合させるのに有効な条件下に保持して、コポリマーを形成すること;少なくとも1種の酸化剤と、前記コポリマーと、少なくとも1種のアニリンモノマーとを含む第二の混合物を形成すること;および、前記第二の混合物を、アニリンモノマーを重合させるのに有効な条件下に保持して、ポリアニリンを形成することを含む方法。前記化合物が、メタクリル酸メチルMMA、アクリル酸メチル、モノメチルタコネート、またはそれらの組合せである、請求項26に記載の方法。前記酸化剤が、過硫酸アンモニウム、過硫酸ナトリウム、過硫酸カリウム、FeCl3、ヨウ素酸カリウム、遷移金属塩、過酸化水素およびそれらの任意の組合せからなる群から選択される、請求項26または27に記載の方法。前記遷移金属塩が、Ce4塩、Cu2塩、Cr6塩、Mn7塩およびそれらの任意の組合せからなる群から選択される、請求項28に記載の方法。前記遷移金属塩が、NH42CeNO36、CuCl2、K2CrO4およびKMnO4からなる群から選択される、請求項28に記載の方法。前記酸化剤が、過硫酸アンモニウムである、請求項26または27に記載の方法。前記触媒が、Cp2PtCl2、またはH2PtCl6である、請求項26から31のいずれか一項に記載の方法。前記コポリマー対前記アニリンモノマーの重量比が、約10:1~約1:20である、請求項26から32のいずれか一項に記載の方法。前記コポリマー対前記アニリンモノマーの重量比が、約4:1である、請求項26から32のいずれか一項に記載の方法。前記第一の混合物が、約80°C~約120°Cの温度に保持される、請求項26から34のいずれか一項に記載の方法。前記第一の混合物が、約4時間~約24時間保持される、請求項26から35のいずれか一項に記載の方法。前記第二の混合物が、約24時間~約96時間保持される、請求項26から36のいずれか一項に記載の方法。第二の混合物の形成が、前記コポリマーと前記アニリンモノマーとを混合して第三の混合物を形成すること;前記第三の混合物を酸性条件中に保持すること;および前記第三の混合物に前記酸化剤を添加して、前記第二の混合物を形成することを含む、請求項26から36のいずれか一項に記載の方法。前記第三の混合物が、酸性条件において約2時間~約8時間保持される、請求項38に記載の方法。請求項26から39のいずれか一項に記載の方法により調製されるポリマー組成物。導電性ポリマーフィルムの製造方法であって、ポリマー組成物と有機溶媒とを含む混合物を形成すること、ここで、前記ポリマー組成物が、第一のポリマーおよび第二のポリマーを含み、前記第一のポリマーが、式IVによって表される少なくとも1つの第一のモノマー単位、および式Vによって表される少なくとも1つの第二のモノマー単位:式中、R21は、水素、C1~C12アルキル、およびR26-COOR27式中、R26は存在しないか、またはC1~C12アルキルであり、R27は水素またはC1~C12アルキルであるからなる群から選択され;R22は、C1~C12アルキルであり;R23、R24およびR25は、それぞれ独立にアルキル、アルケニル、アルキニル、アリールおよびシクロアルキルからなる群から選択されるを含み、前記第二のポリマーが、π共役電子系を有する反復単位を含む;および前記混合物を固体支持体と接触させて、前記導電性ポリマーフィルムを成形することを含む方法。前記第一のモノマー単位が:である、請求項41に記載の方法。前記第二のポリマーが、ポリアニリン、ポリフェニレン、ポリチオフェン、ポリフラン、ポリピロール、ポリカルボゾール、ポリフェニレンビニレンPPV、ポリフェニレンエチニレンPPEおよびそれらの誘導体からなる群から選択される、請求項41または42に記載の方法。前記有機溶媒が、ジメチルスルホキシドDMSO、テトラヒドロフランTHF、ジメチルホルムアミドDMF、ジクロロ酢酸DCAAおよびそれらの任意の組合せからなる群から選択される、請求項41から43のいずれか一項に記載の方法。前記有機溶媒が、DCAAである、請求項44に記載の方法。前記混合物が、前記固体支持体と約2時間~約48時間接触される、請求項41から45のいずれか一項に記載の方法。前記固体支持体が、ガラス、ポリメチルペンテンTPX、ポリエチレン、ポリエチレンテレフタレートPET、またはそれらの組合せを含む、請求項41から46のいずれか一項に記載の方法。前記固体支持体が、ポリエチレンを含む、請求項41から46のいずれか一項に記載の方法。基板上の電極と、前記電極を被覆する検知部分とを備えるセンサーであって、前記検知部分が、第一のポリマーおよび第二のポリマーを含む組成物であり、前記第一のポリマーが、式VIによって表される少なくとも1つの第一のモノマー単位、および式VIIによって表される少なくとも1つの第二のモノマー単位:[式中、R28は、水素、C1~12アルキル、およびR33-COOR34式中、R33は存在しないか、またはC1~12アルキルであり、R34は水素またはC1~12アルキルであるからなる群から選択され;R29は、C1~12アルキルであり;R30、R31およびR32は、それぞれ独立にアルキル、アルケニル、アルキニル、アリールおよびシクロアルキルからなる群から選択される]を含み、前記第二のポリマーが、π共役電子系を有する反復単位を含む組成物を含むセンサー。下記の詳細な説明において、本明細書の一部を構成する添付図面への参照が行われる。図面において、文脈により他のことが記述されない限り、同様な記号は通例、同様な構成成分を特定する。詳細な説明において記述される例示的実施形態、図面および特許請求の範囲は、限定することを意図していない。本明細書において提示される主題事項の精神または範囲から逸脱せずに、他の実施形態を利用でき、他の変更を行うことができる。本明細書において一般に記述され、図中に例示される本開示の態様は、広くさまざまな異なる配置で整理、置換、組み合わせ、分割および設計することができ、これらの全てが明白に企図され、本開示の部分を特色付けていることが容易に理解されるであろう。本明細書において開示されるのは、第一のポリマーおよび第二のポリマーを含むポリマー組成物であって、第一のポリマーが、式Iによって表される少なくとも1つの第一のモノマー単位、および式IIによって表される少なくとも1つの第二のモノマー単位:[式中、R1は、水素、C1~C12アルキル、およびR6-COOR7式中、R6は存在しないか、またはC1~C12アルキルであり、R7は水素またはC1~C12アルキルであるからなる群から選択され;R2は、C1~C12アルキルであり;R3、R4およびR5は、それぞれ独立にアルキル、アルケニル、アルキニル、アリールおよびシクロアルキルからなる群から選択される]を含み、第二のポリマーが、π共役電子系を有する反復単位を含むポリマー組成物である。本明細書において開示されるポリマー組成物は、たとえば、良好な溶解性、加工性、機械的性能および/または導電率を有する。やはり本明細書において開示されるのは、ポリマー組成物の製造方法である。これらの方法は、実施形態によっては、製造目的のため容易にスケールを変えられる標準的重合手順を含むことができる。本出願は、このポリマーの使用方法も含む。定義本明細書において他に特に示されない限り、以下に示される用語は、下記の定義を有するであろう。本明細書において使用される用語アルキルは、完全に飽和した二重もしくは三重結合ではなく炭化水素基を含む直鎖もしくは分岐炭化水素鎖を指す。これらの化合物のアルキル基は、C1~C6アルキルまたは同様な表示で示すことができる。例としてだけで、C1~C6アルキルは、アルキル鎖中に炭素原子1~6個が存在することを示し、メチル、エチル、プロピル、ブチル、tert-ブチル、ヘキシル、1-メチルエチル、1-メチルプロピル、2-メチルプロピルおよび1,1-ジメチルエチルが含まれるが、これらに限定されない。アルキルは置換または非置換とすることができる。たとえば、アルキルは、1つまたは複数のハロゲンにより、場合によって置換することができる。本明細書において使用される用語ハロゲンは、フッ素、塩素、臭素およびヨウ素などの、元素周期表の列7VII族の放射線安定性原子の任意の1種を指す。本明細書において使用される用語アルケニルは、少なくとも1つの不飽和部位、すなわち、炭素-炭素sp2二重結合を有する、直鎖、第二級、第三級もしくは環状炭素原子を含有するC2~C18炭化水素を指す。アルケニルの例には、エチレン、またはビニル-CH=CH2、アリル-CH2CH=CH2、シクロペンテニル-C5H7および5-ヘキセニル-CH2CH2CH2CH2CH=CH2が含まれるが、これらに限定されない。アルケニルは置換または非置換とすることができる。たとえば、アルケニルは、1つまたは複数のハロゲンにより、場合によって置換することができる。本明細書において使用される用語アルキニルは、少なくとも1つの不飽和部位、すなわち、炭素-炭素sp三重結合を有する、直鎖、第二級、第三級もしくは環状炭素原子を含有するC2~C18炭化水素を指す。アルキニルの例には、アセチレニック-C≡CHおよびプロパルギル-CH2C≡CHが含まれるが、これらに限定されない。アルキニルは置換または非置換とすることができる。たとえば、アルキニルは、1つまたは複数のハロゲンにより、場合によって置換することができる。本明細書において使用される用語C1~6アルコキシは、酸素原子に結合した、炭素原子1~6個を有するアルキル基を指す。アルコキシには、たとえば、メトキシ、エトキシ、プロポキシ、1-メチルエトキシ、ブトキシおよび1,1-ジメチルエトキシが含まれる。アルコキシは置換または非置換とすることができる。たとえば、アルコキシは、1つまたは複数のハロゲンにより、場合によって置換することができる。本明細書において使用される用語シクロアルキルは、炭素原子3~10個を含有するシクロアルキル置換基を指し、たとえば、シクロプロピル、シクロブチル、シクロペンチル、シクロヘキシル、シクロヘプチル、ならびにスピロシクロプロピルおよびスピロシクロブチルなどのスピロ環状基が含まれる。シクロアルキルは置換または非置換とすることができる。本明細書において使用される用語複素環は、7~12員二環式複素環および5~7員単環式複素環を指す。二環式複素環のいくつかの実施形態は、窒素、酸素および硫黄から選択されるヘテロ原子1~4個を含有し、ヘテロ環の両環が完全不飽和である、7~12員縮合二環式環系両環は隣接する原子対を共有するである。単環式複素環のいくつかの実施形態は、環内に窒素、酸素および硫黄から選択されるヘテロ原子1~4個を含有し、硫黄および窒素ヘテロ原子を場合によって酸化できる5~7員飽和、一部飽和もしくは完全不飽和環系であるこの後者のサブセットは、本明細書において不飽和ヘテロ芳香族とも呼ばれる。複素環は置換または非置換とすることができる。本明細書において使用される用語アリールは、親芳香環系の1個の炭素原子から水素原子1個を除去することから得られる、炭素原子6~20個の一価芳香族炭化水素基を指す。アリールの例には、ベンゼン、置換ベンゼン、フェニル、トリル、o-キシリル、ナフチル、アントラセン、ビフェニルなどから得られる基が含まれるが、これらに限定されない。アリールは置換または非置換とすることができる。略語メタクリル酸メチル=MMA、ポリメチルヒドロシロキサン=PMHS、PAN=ポリアニリン、PSi-g-MMA=PMHSおよびMMAのコポリマー、PSi-g-MMA-PAN=PSi-g-MMAおよびPANのグラフト様コポリマー。ポリマー組成物本明細書において開示されるいくつかの実施形態には、第一のポリマーおよび第二のポリマーを含む組成物であって、第一のポリマーが、式Iによって表される少なくとも1つの第一のモノマー単位、および式IIによって表される少なくとも1つの第二のモノマー単位:[式中、R1は、水素、C1~C12アルキル、およびR6-COOR7式中、R6は存在しないか、またはC1~C12アルキルであり、R7は水素またはC1~C12アルキルであるからなる群から選択され;R2は、C1~C12アルキルであり;R3、R4およびR5は、それぞれ独立にアルキル、アルケニル、アルキニル、アリールおよびシクロアルキルからなる群から選択される]を含み、第二のポリマーが、π共役電子系を有する反復単位を含む組成物が含まれる。実施形態によっては、R1は水素である。実施形態によっては、R1はC1~C12アルキルである。実施形態によっては、R1はC1~C6アルキルである。実施形態によっては、R1はメチルまたはエチルである。実施形態によっては、R1はR6-COOR7式中、R6は存在しないか、またはC1~C6アルキルであり、R7は水素またはC1~C6アルキルであるである。実施形態によっては、R1は-COOHである。実施形態によっては、R1は-CH2-COOH、-C2H4-COOH、または-C3H6-COOHである。実施形態によっては、R2はC1~C6アルキルである。実施形態によっては、R2はメチルまたはエチルである。実施形態によっては、R1は水素、C1~C6アルキル、またはR6-COOR7式中、R6は存在しないか、またはC1~C6アルキルであり、R7は水素またはC1~C6アルキルであるであり、R2はC1~C6アルキルである。実施形態によっては、R1およびR2は、独立にC1~C6アルキルである。実施形態によっては、R1およびR2はメチルである。実施形態によっては、R3、R4およびR5は、それぞれ独立にC1~C12アルキル、C2~C12アルケニル、C2~C12アルキニル、フェニルおよびC3~C12シクロアルキルからなる群から選択される。実施形態によっては、R3、R4およびR5は、それぞれ独立にC1~C12アルキルまたはC2~C12アルケニルである。実施形態によっては、R3、R4およびR5は、それぞれ独立にメチル、エチル、プロピル、ブチル、オクチル、トリフルオロプロピル、フェニル、またはビニルである。実施形態によっては、R3、R4およびR5の少なくとも1つは、メチルである。実施形態によっては、R3、R4およびR5は、メチルである。実施形態によっては、第一のモノマー単位は:である。実施形態によっては、反復単位は:式中、X1は、-C2H2-、-C≡C-、-OR12、-SR12、および-NR12からなる群から選択され;X2およびX3は、それぞれ独立にC、O、SおよびNからなる群から選択され;R8およびR9は、それぞれ独立に水素、C1~C6アルキルおよびC1~C6アルコキシからなる群から選択され、またはR8およびR9は、一緒になってシクロアルキル、アリールまたは複素環を形成し;R10およびR11は、それぞれ独立に水素、C1~C6アルキルおよびC1~C6アルコキシからなる群から選択され、またはR10およびR11は、一緒になってシクロアルキル、アリールまたは複素環を形成し;R12は存在しないか、または水素、C1~6アルキルおよびC1~C6アルコキシからなる群から選択され;R13は存在しないか、または水素、C1~C6アルキルおよびアリールからなる群から選択され;R14およびR15は、それぞれ独立に水素、C1~C6アルキルおよびC1~C6アルコキシからなる群から選択され、またはR14およびR15は、一緒になってシクロアルキル、アリールまたは複素環を形成し;R16は存在しないか、または水素、C1~C6アルキルおよびアリールからなる群から選択されるからなる群から選択される。実施形態によっては、反復単位は:である。実施形態によっては、R8、R9、R10およびR11は、それぞれ水素である。実施形態によっては、X1は-C2H2-である。実施形態によっては、X1は-C≡C-である。実施形態によっては、R12は存在しない。実施形態によっては、反復単位は:である。実施形態によっては、第二のポリマーは、ポリアニリン、ポリフェニレン、ポリチオフェン、ポリフラン、ポリピロール、ポリカルボゾール、ポリフェニレンビニレンPPV、ポリフェニレンエチニレンPPE、またはそれらの誘導体である。実施形態によっては、第二のポリマーは、ポリアニリン、ポリチオフェン、またはそれらの誘導体である。実施形態によっては、第二のポリマーは、ポリアニリンまたはその誘導体である。実施形態によっては、第二のポリマーはポリアニリンである。本組成物中の第一のポリマー対第二のポリマーの重量比はさまざまであることができる。たとえば、本組成物は、第一のポリマー対第二のポリマーの重量比約1:99、約2:98、約3:97、約4:96、約5:95、約6:94、約7:93、約8:92、約9:91、約10:90、約11:89、約12:88、約13:87、約15:85、約16:84、約17:83、約18:82、約19:81、約20:80、約25:75、約30:70、約35:65、約40:60、約45:55、約50:50、約60:40、約70:30、約80:20、約90:10、約95:5、約99:1、またはこれらの値のいずれか2つの間の範囲を有することができる。実施形態によっては、本組成物は、第一のポリマー対第二のポリマーの重量比少なくとも約1:99、少なくとも約5:95、少なくとも約10:90、少なくとも約15:85、少なくとも約20:80、少なくとも約25:75、少なくとも約30:70、少なくとも約40:60、少なくとも約50:50、少なくとも約60:40、少なくとも約70:30、少なくとも約80:20、または少なくとも約90:10を有することができる。実施形態によっては、本組成物は、第一のポリマー対第二のポリマーの重量比約1:99~約99:1を有する。実施形態によっては、本組成物は、第一のポリマー対第二のポリマーの重量比約5:95~約90:10を有する。実施形態によっては、本組成物は、第一のポリマー対第二のポリマーの重量比約5:95~約20:80を有する。本組成物が、場合によって他のポリマーを含むことができる点は理解されるであろう。他のポリマーの量は、本組成物の導電性を実質的に変化させない有効な量とすることができる。本組成物中の他のポリマーの量は、たとえば、約10重量以下、約5重量以下、約3重量以下、約2重量以下、約1重量以下、または約0.5重量以下とすることができる。本組成物において、第一のポリマーが第二のポリマーと相互作用する方法は、どんな形でも制約されない。たとえば、第一のポリマーは、第二のポリマーと、共有結合、非共有結合、またはそれらの任意の組合せにより相互作用することができる。実施形態によっては、第一のポリマーと第二のポリマーは、水素結合によって結合している。実施形態によっては、第一のポリマーと第二のポリマーは、共有結合によって結合している。実施形態によっては、第一のポリマーは、第二のポリマーとグラフト共重合によって相互作用する。本組成物の平均分子量はさまざまであることができる。たとえば、本組成物は、平均分子量約1×103g/モル、約5×103g/モル、約6×103g/モル、約1×104g/モル、約2×104g/モル、約3×104g/モル、約4×104g/モル、約5×104g/モル、約6×104g/モル、約7×104g/モル、約8×104g/モル、約9×104g/モル、約1×105g/モル、約1.5×105g/モル、約2×105g/モル、約2.5×105g/モル、約3×105g/モル、約3.5×105g/モル、約4×105g/モル、約4.5×105g/モル、約5×105g/モル、約6×105g/モル、約7×105g/モル、約8×105g/モル、約9×105g/モル、約1×106g/モル、またはこれらの値のいずれか2つの間の範囲を有することができる。実施形態によっては、本組成物は、約1.0×104g/モル~約3.5×105g/モルの平均分子量を有する。本明細書において開示される組成物は、実施形態によっては、有機溶媒に可溶である。たとえば、本組成物は、少なくとも1種の、少なくとも2種の、少なくとも3種の、少なくとも4種の、少なくとも5種の、少なくとも6種の、またはこれを超える有機溶媒に溶解させることができる。実施形態によっては、本組成物は、少なくとも1種の有機溶媒に可溶である。実施形態によっては、有機溶媒は、トルエン、アセトン、テトラヒドロフランTHF、ジメチルホルムアミドDMF、ジクロロ酢酸DCAA、またはそれらの任意の組合せである。本明細書において開示される組成物は、実施形態によっては、導電性ポリマー材料である。たとえば、これらの組成物は、導電性を示すことができる。本組成物の導電率はさまざまであることができる。たとえば、本組成物の導電率は、約10-5S/cm、約5×10-4S/cm、約10-4S/cm、約5×10-4S/cm、約10-3S/cm、約5×10-3S/cm、約10-2S/cm、約5×10-2S/cm、約0.1S/cm、約0.5S/cm、約1S/cm、約5S/cm、約10S/cm、約15S/cm、約20S/cm、約25S/cm、約30S/cm、約35S/cm、約40S/cm、またはこれらの値のいずれか2つの間の範囲とすることができる。実施形態によっては、本組成物の導電率は、少なくとも約10-5S/cm、少なくとも約10-4S/cm、少なくとも約10-3S/cm、少なくとも約10-2S/cm、少なくとも約0.1S/cm、少なくとも約0.5S/cm、少なくとも約1S/cm、少なくとも約5S/cm、少なくとも約10S/cm、少なくとも約15S/cm、または少なくとも約20S/cmとすることができる。実施形態によっては、本組成物は、約10-5S/cm~約20S/cmの導電率を有する。実施形態によっては、本組成物は、約0.1S/cm~約20S/cmの導電率を有する。実施形態によっては、本組成物は、約10S/cm~約20S/cmの導電率を有する。本組成物は、実施形態によっては、さまざまな形態に加工することができる。たとえば、本組成物は、フィルム、膜、棒、フィラメント、繊維またはそれらの組合せの形態におけるものとすることができる。実施形態によっては、本組成物はフィルムの形態を有する。フィルムの厚さもさまざまであることができる。たとえば、フィルムは、平均厚さ約0.1mm、約0.2mm、約0.3mm、約0.4mm、約0.5mm、約1mm、約2mm、約3mm、約4mm、約5mm、約8mm、約10mm、またはこれらの値のいずれか2つの間の範囲を有することができる。実施形態によっては、フィルムは、平均厚さ少なくとも約0.1mm、少なくとも約0.5mm、少なくとも約1mm、少なくとも約3mm、少なくとも約5mm、または少なくとも約10mmを有する。実施形態によっては、フィルムは、約0.1mm~約5mmの平均厚さを有する。実施形態によっては、フィルムは、約0.4mmの平均厚さを有する。実施形態によっては、フィルムは導電性フィルムである。このフィルムの破壊応力も、さまざまであることができる。たとえば、フィルムは、破壊応力約0.5MPa、約1MPa、約1.5MPa、約2MPa、約2.5MPa、約3MPa、約3.5MPa、約4MPa、約4.5MPa、約5MPa、約5.5MPa、約6MPa、約6.5MPa、約7MPa、約7.5MPa、約8MPa、約8.5MPa、約9MPa、約10MPa、またはこれらの値のいずれか2つの間の範囲を有することができる。実施形態によっては、フィルムは破壊応力少なくとも約1MPa、少なくとも約3MPa、少なくとも約4MPa、少なくとも約5MPa、少なくとも約6MPa、または少なくとも約10MPaを有する。実施形態によっては、フィルムは約3MPa~約6MPaの破壊応力を有する。このフィルムは、さまざまなヤング率を有することができる。たとえば、フィルムはヤング率約50MPa、約100MPa、約125MPa、約150MPa、約175MPa、約200MPa、約225MPa、約250MPa、約275MPa、約300MPa、またはこれらの値のいずれか2つの間の範囲を有することができる。実施形態によっては、フィルムはヤング率少なくとも約50MPa、少なくとも約100MPa、少なくとも約125MPa、少なくとも約150MPa、少なくとも約175MPa、少なくとも約200MPa、少なくとも約250MPaを有することができる。実施形態によっては、フィルムは約100MPa~約200MPaのヤング率を有する。実施形態によっては、フィルムは約120MPaのヤング率を有する。実施形態によっては、フィルムは約170MPaのヤング率を有する。このフィルムの破壊ひずみはさまざまであることができる。たとえば、フィルムは破壊ひずみ約10、約15、約20、約25、約30、約35、約40、約45、約50、またはこれらの値のいずれか2つの間の範囲を有することができる。実施形態によっては、フィルムは破壊ひずみ少なくとも約10、少なくとも約20、少なくとも約30、少なくとも約40を有する。実施形態によっては、フィルムは約20~約40の破壊ひずみを有する。実施形態によっては、フィルムは約25の破壊ひずみを有する。本明細書において開示されるいくつかの実施形態は、第一のポリマーおよび第二のポリマーを含む組成物であって、第一のポリマーが絶縁性マトリックスポリマーでありまた第二のポリマーが導電性ポリマーであり、第一のポリマーが主鎖および1つもしくは複数のグラフト様部位を有し、第二のポリマーが、これらの1つもしくは複数のグラフト様部位の少なくとも1つを介して、第一のポリマーと相互作用する組成物を提供する。本明細書において使用される用語グラフト様部位graft-likesiteは、ポリマーの側鎖上の官能基であって、任意の型の相互作用イオン性相互作用、配位もしくは水素結合を含むにより、他のポリマーが相互作用することができる官能基を指す。たとえば、開示したPSi-g-MMAポリマーの側鎖上のカルボニル基はグラフト様部位であり、これらに向かってポリアニリンなどの第二のポリマーが、-NH基による水素結合によって相互作用することができる。実施形態によっては、絶縁性マトリックスポリマーは、エラストマーである。実施形態によっては、絶縁性マトリックスポリマーは、ポリシリコーンを含む。実施形態によっては、絶縁性マトリックスポリマーは、ポリメチルヒドロシロキサンPMHSまたはポリジメチルシロキサンPDMSを含む。実施形態によっては、エラストマーは、PMHS-MMAコポリマーを含む。実施形態によっては、導電性ポリマーは、ポリアニリン、ポリフェニレン、ポリチオフェン、ポリフラン、ポリピロール、ポリカルボゾール、ポリフェニレンビニレン、ポリフェニレンエチニレン、またはそれらの誘導体である。実施形態によっては、導電性ポリマーは、ポリアニリンまたはその誘導体である。実施形態によっては、導電性ポリマーは、ポリアニリンである。ポリマー組成物の製造方法本明細書において開示されるいくつかの実施形態には、導電性ポリマー組成物の製造方法であって、少なくとも1種の触媒と、ポリメチルヒドロシロキサンPMHSと、式IIIによって表される化合物:[式中、R17は、水素、C1~12アルキル、およびR19-COOR20式中、R19は存在しないか、またはC1~12アルキルであり、R20は水素またはC1~12アルキルであるからなる群から選択され;R18はC1~12アルキルである]とを含む第一の混合物を形成すること;第一の混合物を、PMHSとこの化合物とを重合させるのに有効な条件下に保持して、コポリマーを形成すること;少なくとも1種の酸化剤と、コポリマーと、少なくとも1種のアニリンモノマーとを含む第二の混合物を形成すること;および、第二の混合物を、アニリンモノマーを重合させるのに有効な条件下に保持して、ポリアニリンを形成することを含む方法が含まれる。実施形態によっては、R17は水素である。実施形態によっては、R17はC1~12アルキルである。実施形態によっては、R17はC1~6アルキルである。実施形態によっては、R17はメチルまたはエチルである。実施形態によっては、R17はR19-COOR20である。実施形態によっては、R17はCOOHである。実施形態によっては、R17は-CH2-COOH、-C2H4-COOH、または-C3H6-COOHである。実施形態によっては、R18はC1~12アルキルである。実施形態によっては、R19は、C1~6アルキルである。実施形態によっては、R18はメチルまたはエチルである。実施形態によっては、R18およびR19はそれぞれメチルである。この化合物の非限定的例には、メタクリル酸メチルMMA、アクリル酸メチル、モノメチルタコネート、またはこれらの組合せが含まれる。実施形態によっては、この化合物はMMAである。実施形態によっては、この化合物は、モノメチルタコネートである。非限定的なモノメチルタコネートの合成例は、スキーム1に示される。スキーム1PMHSとこの化合物とを重合させてコポリマーを形成する段階および/または条件は、特に限定されず、コポリマーおよび/または導電性ポリマー組成物の所望の特性に応じてさまざまであり得る。たとえば、PHMS、触媒、およびこの化合物を有する混合物中に、さまざまな溶媒が含まれ得る。重合溶媒は、たとえば、トルエンなどの有機溶媒とすることができる。さまざまな触媒を使用して、PMHSおよびこの化合物を重合させることができる。触媒の非限定的例には、ジシクロペンタジエニル白金IIクロリドCp2PtCl2、およびH2PtCl6が含まれる。実施形態によっては、触媒はCp2PtCl2である。実施形態によっては、Cp2PtCl2は、ヘキサクロロ白金酸IV水和物とジクリクロペンタジエンdiclyclopentadieneとから合成することができる。PMHSとこの化合物とを重合させることによって形成されるコポリマーは、実施形態によっては、ヘキサンなどの有機溶媒に溶解させ、濾過もしくは遠心分離によって精製することができる。第一の混合物中のPMHS対この化合物のモル比を修正して、たとえば、このポリマーの特性を調節することができる。第一の混合物中のPMHS対この化合物の相対的モル比は、たとえば、少なくとも約0.5:1、少なくとも約0.6:1、少なくとも約0.7:1、少なくとも約0.8:1、少なくとも約0.9:1、少なくとも約1:1、少なくとも約1.1:1、少なくとも約1.2:1、少なくとも約1.3:1、少なくとも約1.4:1、少なくとも約1.5:1、少なくとも約2:1、少なくとも約2.5:1、または少なくとも約3:1とすることができる。第一の混合物中のPMHS対この化合物の相対的モル比は、たとえば、約2:1、約1.5:1、約1:1、または約0.5:1とすることができる。実施形態によっては、PMHS対この化合物の相対的モル比は約1:1である。触媒、PMHS、およびこの化合物を有する第一の混合物を形成した後、第一の混合物を、PMHSおよびこの化合物を重合させてコポリマーを形成するのに有効な条件下に保持することができる。たとえば、組成物は、約大気圧および温度約50°C~約150°C、約60°C~約140°C、約70°C~約130°C、約80°C~約120°C、約85°C~約115°C、約90°C~約110°C、または約95°C~約105°Cに保持することができる。実施形態によっては、この温度は、約80°C~約120°Cとすることができる。実施形態によっては、この温度は約90°C~約110°Cとすることができる。実施形態によっては、この温度は約100°Cとすることができる。重合温度の非限定的例には、約50°C、約70°C、約90°C、約95°C、約100°C、約105°C、約110°C、約115°C、およびこれらの値のいずれか2つの間の範囲が含まれる。第一の混合物は、コポリマーを得るのに十分な期間、この条件で保持することができる。第一の混合物は、たとえば、この条件で少なくとも約1時間、少なくとも約3時間、少なくとも約4時間、少なくとも約6時間、少なくとも約9時間、少なくとも約12時間、少なくとも約15時間、少なくとも約18時間、少なくとも約21時間、少なくとも約24時間、少なくとも約36時間、およびこれらの値のいずれか2つの間の範囲に保持することができる。実施形態によっては、コポリマーを得るための重合時間は、約4時間~24時間である。実施形態によっては、コポリマーを得るための重合時間は、約6時間である。第二の混合物においてポリアニリンを形成する段階および/または条件は、特に限定されず、ポリアニリンおよび/または導電性ポリマー組成物の所望の特性に応じてさまざまであってもよい。たとえば、コポリマー、アニリンモノマー、および酸化剤を含む組成物中に、さまざまな溶媒を含むことができる。重合溶媒は、たとえば、水またはテトラヒドロフランTHFなどの有機溶媒、またはそれらの混合物たとえばTHF-H2Oの体積による80:20とすることができる。実施形態によっては、モノマーおよび酸化剤は、酸性溶液中に存在できる。この溶液のpHは、たとえば、約4以下、約3以下、約2以下、または約1以下とすることができる。実施形態によっては、この溶液のpHは約1である。一例として、重合溶媒は36.5HClなどのプロトン酸を含むことができる。当業者は、さまざまな他のpH調節剤を使用して、この組成物のpHを所望のpHまで調節かつ/または保持することもできることを理解するであろう。実施形態によっては、第二の混合物を形成する段階は、コポリマーとアニリンモノマーとを混合して第三の混合物を形成すること;第三の混合物を酸性条件中に保持すること;および、第三の混合物に酸化剤を添加して、第二の混合物を形成することを含む。酸化剤は特に限定されない。酸化剤は、たとえば、過硫酸アンモニウム、過硫酸ナトリウム、過硫酸カリウム、FeCl3、ヨウ素酸カリウム、遷移金属塩、過酸化水素およびそれらの任意の組合せとすることができる。実施形態によっては、酸化剤は過硫酸アンモニウムである。実施形態によっては、遷移金属塩は、Ce4塩、Cu2塩、Cr6塩、Mn7塩、またはそれらの組合せである。実施形態によっては、遷移金属塩は、NH42CeNO36、CuCl2、K2CrO4、またはKMnO4である。第二の混合物中の酸化剤対アニリンモノマー成分のモル比は、たとえば、導電性ポリマー組成物の特性を調節するために修正することができる。第二の混合物中の酸化剤対アニリンモノマーの相対的モル比は、たとえば、少なくとも約0.5:1、少なくとも約0.75:1、少なくとも約1:1、少なくとも約1.5:1、または少なくとも約2:1とすることができる。第二の混合物中のアニリンモノマー対酸化剤の相対的モル比は、たとえば、約3以下:1、約2以下:1、約1以下:1、約0.75以下:1、または約0.5以下:1とすることができる。実施形態によっては、酸化剤対アニリンモノマーの相対的モル比は約1:1である。第二の混合物中のコポリマー対アニリンモノマーの重量比は、たとえば、導電性ポリマー組成物の特性を調節するため修正することができる。第二の混合物中のコポリマー対アニリンモノマーの相対的重量比は、たとえば、約10:1、約9:1、約8:1、約7:1、約6:1、約5:1、約4:1、約3:1、約2:1、約1:1、約1:3、約1:5、約1:8、約1:10、約1:13、約1:15、約1:18、約1:20、またはこれらの値のいずれか2つの間の範囲とすることができる。第二の混合物中のアニリンモノマー対コポリマーの相対的モル比は、たとえば、約20以下:1、約15以下:1、約10以下:1、約8以下:1、約5以下:1、約2以下:1、約1以下:1、約1以下:5、または約1以下:10とすることができる。実施形態によっては、コポリマー対アニリンモノマーの相対的重量比は約4:1である。コポリマー、アニリンおよび酸化剤を有する第二の混合物を形成した後、第二の混合物はアニリンを重合させてポリアニリンを形成するのに有効な条件で保持することができる。たとえば、第二の混合物は、約大気圧および温度約0°C~約80°C、約5°C~約70°C、約10°C~約60°C、約15°C~約50°C、約20°C~約40°C、または約25°C~約35°Cに保持することができる。実施形態によっては、この温度は、約15°C~約25°Cとすることができる。重合温度の非限定的例には、約15°C、約20°C、約25°C、約30°C、約35°C、約40°C、約45°C、約50°C、およびこれらの値のいずれか2つの間の範囲が含まれる。第二の混合物は、ポリアニリンを得るのに十分な期間この条件で保持することができる。第二の混合物は、たとえば、この条件で少なくとも約6時間、少なくとも約12時間、少なくとも約18時間、少なくとも約24時間、少なくとも約30時間、少なくとも約36時間、少なくとも約48時間、少なくとも約60時間、少なくとも約72時間、少なくとも約84時間、少なくとも約96時間、少なくとも約108時間保持することができる。実施形態によっては、第二の混合物は、この条件で約6時間、約12時間、約24時間、約48時間、約60時間、約72時間、約84時間、約96時間、またはこれらの値のいずれか2つの間の範囲に保持することができる。実施形態によっては、重合時間は約24時間~96時間である。実施形態によっては、重合時間は約48時間である。本開示は、本明細書において開示される方法のいずれかにより調製されるポリマー組成物も提供する。ポリマー組成物の製造方法本明細書において開示されるいくつかの実施形態には、本明細書において開示される導電性ポリマーフィルムの製造方法であって、ポリマー組成物と有機溶媒とを含む混合物を形成することであり、このポリマー組成物が、第一のポリマーおよび第二のポリマーを含み、第一のポリマーが、式IVによって表される少なくとも1つの第一のモノマー単位、および式Vによって表される少なくとも1つの第二のモノマー単位:[式中、R21は、水素、C1~C12アルキル、およびR26-COOR27式中、R26は存在しないか、またはC1~C12アルキルであり、R27は水素またはC1~C12アルキルであるからなる群から選択され;R22は、C1~C12アルキルであり;R23、R24およびR25は、それぞれ独立にアルキル、アルケニル、アルキニル、アリールおよびシクロアルキルからなる群から選択される]を含み、第二のポリマーが、π共役電子系を有する反復単位を含む混合物を形成すること;および、この混合物を固体支持体と接触させて、導電性ポリマーフィルムを成形することを含む方法が含まれる。実施形態によっては、R21は水素である。実施形態によっては、R21はC1~C12アルキルである。実施形態によっては、R21はC1~C6アルキルである。実施形態によっては、R21はメチルまたはエチルである。実施形態によっては、R21はR6-COOR7である。実施形態によっては、R21は-COOHである。実施形態によっては、R21は-CH2-COOH、-C2H4-COOH、または-C3H6-COOHである。実施形態によっては、R22はC1~C6アルキルである。実施形態によっては、R22はメチルまたはエチルである。実施形態によっては、R21およびR22はメチルである。実施形態によっては、R23、R24およびR25は、それぞれ独立にC1~C12アルキル、C2~C12アルケニル、C2~C12アルキニル、フェニルおよびC3~C12シクロアルキルからなる群から選択される。実施形態によっては、R23、R24およびR25は、それぞれ独立にC1~C12アルキルまたはC2~C12アルケニルである。実施形態によっては、R23、R24およびR25は、それぞれ独立にメチル、エチル、プロピル、ブチル、オクチル、トリフルオロプロピル、フェニル、またはビニルである。実施形態によっては、R3、R4およびR5の少なくとも1つは、メチルである。実施形態によっては、R23、R24およびR25は、メチルである。実施形態によっては、第一のモノマー単位は:である。実施形態によっては、第二のポリマーは、ポリアニリン、ポリフェニレン、ポリチオフェン、ポリフラン、ポリピロール、ポリカルボゾール、ポリフェニレンビニレン、ポリフェニレンエチニレン、またはそれらの誘導体である。実施形態によっては、第二のポリマーは、ポリアニリン、ポリチオフェン、またはそれらの誘導体である。実施形態によっては、第二のポリマーは、ポリアニリン、またはその誘導体である。実施形態によっては、第二のポリマーは、ポリアニリンである。さまざまな有機溶媒を使用して、本方法における導電性ポリマーフィルムを注型することができる。これらの有機溶媒の例には、プロトン酸、ジメチルスルホキシドDMSO、テトラヒドロフランTHF、ジメチルホルムアミドDMF、ジクロロ酢酸DCAA、およびそれらの任意の組合せが含まれるが、これらに限定されない。実施形態によっては、有機溶媒はDCAAである。導電性ポリマーフィルムを成形するため、この混合物を固体支持体と接触させるのに要する時間はさまざまであることができる。たとえば、混合物は固体支持体と、約2時間、約6時間、約9時間、約12時間、約15時間、約18時間、約21時間、約24時間、約48時間、約64時間、またはこれらの値のいずれか2つの間の範囲、接触させることができる。実施形態によっては、混合物は固体支持体と、約2時間~約48時間接触させる。実施形態によっては、混合物は固体支持体と、約24時間~約48時間接触させる。導電性ポリマーフィルムを成形するため使用することができる固体支持体は、特に限定されない。固体支持体は、たとえば、ガラス、ポリメチルペンテンTPX、ポリエチレン、ポリエチレンテレフタレートPET、またはそれらの組合せを含むことができる。実施形態によっては、固体支持体は、ポリエチレンを含む。当業者は、いくつかの事例において、導電性ポリマーフィルムが、自立性フィルムとして固体支持体から容易に除去することができる点を理解するであろう。本明細書において開示されるポリマー組成物は、金属の腐食防止、発光デバイス、触媒用材料、電極、およびセンサーなどの用途において特に有利である可能性がある。たとえば、本明細書に含まれるいくつかの実施形態は、基板上の電極およびこの電極を被覆する検知部分であって、この検知部分が、本明細書において開示されるポリマー組成物のいずれかを含む、電極および検知部分を提供する。実施例下記の実施例において、さらなる実施形態がさらに詳細に開示されるが、これらは、特許請求の範囲の範疇を決して制約する意図のものではない。PSi-g-MMAの調製エステル官能基化線状ポリシロキサンを、Gunaydinら、PolymerBulletin、47:501~5082002およびBozkurtaら、JournalofAppliedPolymerScience、85:52~562002において記述される手順により調製した。PMHSH0.5重量またはH0.18重量0.3モル、およびMMA0.31ミリモルを、乾燥トルエン100mlと一緒にフラスコに入れ、N2下で100°Cまで加熱し、次いで100μlのCp2PtCl2触媒CH2Cl2中の2溶液を注入した。反応混合物のIRスペクトルが、2157cm-1のSi-H特性バンドの消失を示すまで、反応混合物を反応温度で6時間撹拌した。溶媒が蒸発した後、シリコーン生成物をヘキサン中に溶解して、ポリメタクリル酸メチルPMMAがヘキサン中に溶解しないので、PMMA残渣を除去した。この溶液の濾過または遠心分離によって、最終生成物PSi-g-MMAが得られ、それにより15gをもたらした。PSi-g-MMAの調製方法は、スキーム2において概略的に表される。スキーム2.PSi-g-MMAの合成PSi-g-MMA-PANの調製実施例1において記述される手順を広く使用して、PSi-g-MMAポリマーを調製した。PSi-g-MMA0.80gを、アニリン200μLアニリン0.2gを含有するテトラヒドロフラン/水80ml/20ml中に溶解した。塩酸HCl溶液36.5重量を添加して、反応系を酸性環境pH=1下に保持した。形成したPSi-g-MMA溶液を室温で5時間撹拌した。JangOh、AdvancedFunctionalMaterials、15:494~5022005において記述されるように、次いで過硫酸アンモニウムAPS酸化剤0.502gを含有する水溶液10mLを、20分で添加した。連続的に48時間撹拌した後、PSi-g-MMA-PANコポリマーが合成された。濾過によってPSi-g-MMA-PANコポリマーを収集し、60°Cで真空乾燥した。PSi-g-MMA-PANの調製PSi-g-MMA0.95gおよびアニリン0.05gを使用した点を除いて、実施例2において記述した手順を広く使用して、PSi-g-MMA-PANポリマーを調製した。PSi-g-MMA-PANポリマーのフーリエ変換赤外スペクトル実施例1において記述した手順を広く使用して、PSi-g-MMAを調製し、実施例2において記述した手順を広く使用して、PSi-g-MMA-PANを調製した。ポリシリコーン、PSi-g-MMA、PSi-g-MMA-PAN、およびポリアニリンPANのフーリエ変換赤外スペクトルFT-IRを、BrukerVECTOR22分光計上に記録した。それらの結果を図1に示している。図1において示されるように、ポリシリコーンの3000cm-1、2157cm-1および約1222~1000cm-1における、最も典型的な吸収ピークが観察され、それぞれSi-CH3、Si-HおよびSi-O-Si伸縮振動stretching吸収に対応している。PSi-g-MMAのFTIRスペクトルにおいて、Si-H特性バンドが消失しており、ヒドロシリル化が完結したことを示している。1720cm-1にC=O伸縮振動が観察され、PSi-g-MMAにおいてMMAが首尾よくポリシリコーン鎖上にグラフトしていることを示している。PSi-g-MMAの3000cm-1における吸収バンドは、ポリシリコーンのそれよりも幅広く、主鎖上に炭素/水素結合が組み込まれていることに帰せられる。PSi-g-MMA-PANのFTIRスペクトルは、PSi-g-MMAのSi-O-Si伸縮振動について1222~1000cm-1、およびC=O伸縮振動について1720cm-1における特性バンドを示している。また、PSi-g-MMA-PANは、それぞれポリアニリン環基本振動およびC-H平面内振動に対応する、ポリアニリンについての特性吸収ピーク1600、1400、1155および1018cm-1を提供している。これらの結果は分光学的に、PSi-g-MMA-PANにおいてポリアニリンが首尾よくポリシリコーン中に導入されていることを示している。図1において、PSi-g-MMAは、1734cm-1に鋭いカルボニルピークを示し、一方PSi-g-MMA-PANは、1740cm-1に弱いカルボニルピークを示している。また、PSi-g-MMA-PANのN-Hバンドは、PANのそれに比べてより弱く、3407cm-1から3371cm-1にシフトしている。どんな特定の学説にも捉われずに、カルボニルピークおよびN-H伸縮振動のシフトおよび弱化は、PAN中のN-Hと、PSi-g-MMA中のカルボニル基との間の水素結合相互作用の結果であると考えられる。この実施例は、PANとPSi-g-MMAとのグラフト様コポリマーが合成されていることを示す。PSi-g-MMA-PANの1HNMRスペクトル実施例1において記述した手順を広く使用して、PSi-g-MMAを調製し、実施例2において記述した手順を広く使用して、PSi-g-MMA-PANを調製した。PSi-g-MMAおよびPSi-g-MMA-PAN試料は、BrukerDR×500機器上の1HNMR測定のため、別々にTHF-d8中に溶解した。1HNMR分析の結果を、図2中に示している。図2において示したように、PSi-g-MMAの-OCH3特性ピークは主として4.8ppmに位置している。PSi-g-MMAのそれに比べて、THF-d8中に溶解したPSi-g-MMA-PANの1HNMRスペクトルは、PAN環中の水素原子に帰せられる、それぞれ7.1~7.2ppmおよび7.4~7.5ppmにおける2つの新たなピーク群を示す。PSi-g-MMA-PANの1HNMRスペクトルにおける-OCH3特性ピークは、PSi-g-MMAのそれにおける鋭い-OCH3特性ピークに比べて、非常に幅広くかつ弱い共鳴を明らかにしている。このことは、カルボキシル基周囲における電子遮蔽効果の増大および移動度の低下を反映している。図2において示される結果はさらに、PSi-g-MMAとPANの間の水素結合の形成を示している。この実施例は、PANとPSi-g-MMAとのグラフト様コポリマーが合成されていることを、さらに示している。PSi-g-MMA-PANの熱重量分析実施例1において記述した手順を広く使用して、PSi-g-MMAを調製し、実施例2において記述した手順を広く使用して、PSi-g-MMA-PANを調製した。PSi-g-MMAおよびPSi-g-MMA-PANポリマーの熱的安定性を、20°Cから800°Cまでの加熱速度20K/分による熱重量分析TGA、NETZSCHSTA449Cを使用して試験した。得られたTGA曲線を、図3に示している。図3において示したように、PSi-g-MMA、PSi-g-MMAとPANとの物理的混合物すなわち、PSi-g-MMAブレンド、およびPSi-g-MMA-PANは全て、低温度領域<100°Cにおける小さな重量減量を示し、これらはポリマー中に捕集された汚染水もしくは溶媒に起因する可能性があった。PANおよびPSi-g-MMAは、それぞれ160°Cおよび383°Cから重量減量を示し、これらはPSi-g-MMAコポリマー上のMMA鎖およびPAN主鎖の分解に帰せられる可能性があった。約140°C、470°Cに2つの分解温度を有するPSi-g-MMAとPANとの物理的混合物、ならびに、約180°Cおよび590°Cに2つの分解温度を有するPSi-g-MMA-PANの分解曲線の比較によって。第一の重量減量は、PSi-g-MMAコポリマー上のMMA鎖の分解に帰せられる。第二の重量減量は、改質したPANの分解に関連する可能性がある。混合物とコポリマーとの間の分解温度の差異は、水素結合の形成からもたらされている可能性がある。こうして、PSi-g-MMA-PAN上のMMA鎖の分解温度は、約140°Cから180°Cに上昇し、一方グラフト様改質PAN主鎖の分解温度は約383°Cから約590°Cに上昇している。この実施例は、グラフト様PSi-g-MMA-PANコポリマー中の水素結合状態が、PSi-g-MMAコポリマーと比較して、実質的に改良された熱的安定性を有することを示している。PSi-g-MMA-PANフィルムの調製実施例2および3において記述される手順を広く使用して、PSi-g-MMA-PANポリマーを調製した。1.20gのPSi-g-MMA-PANを、それぞれ40mLのジクロロ酢酸DCAA、THF、およびDMF中に溶解した。これらの溶液を、80°Cで2時間、次いで50°Cで24時間、それぞれポリエチレン支持体backing中に注型した。PSi-g-MMA-PANフィルムが成形され、ポリエチレン支持体から取り出された。比較のため、同一の実験手順により、PSi-g-MMAフィルムも、調製された。得られたフィルムの典型的な厚さは、約0.4mmであった。室温におけるこれらのフィルムの導電率を、四点プローブ技術を使用することによって測定した。DMFまたはTHFを使用することによって調製したフィルムは、非常に低い導電率10-5S/cmを示したが、DCAAを使用することによって調製したフィルムの導電率は、約20S/cmの高い導電率を示した。さまざまな有機溶媒によって注型したPSi-g-MMA-PANフィルムの形態学的組織を、走査電子顕微鏡法SEMによって検討した。それらの結果を、図4中に示している。図4において示されるように、PSi-g-MMA-PANポリマーは、フィルム成形の際に立体配座的変化を経ており、すなわち、ポリマーは球状凝集物から粗いもしくは平滑なフィルムに変化している。PSi-g-MMA-PANフィルム中の電荷キャリアの特性への溶媒効果を検討するため、DMF、THFおよびDCAAを使用して注型したPSi-g-MMA-PANフィルムの電子常磁性共鳴EPR測定も行った。EPRシグナルを、室温でBrukerEMX-10/12分光計Xバンド上に記録した。これらの結果を、図4Dに示している。図4において示されるように、純粋なPAN粉末は、強く鋭いシグナルを示し、高濃度のカチオン基を示している。PAN粉末のそれと比べて、DCAA溶媒におけるEPRシグナルのライン幅はほとんど、より弱くならないが、DMFもしくはTHF溶媒におけるそれは速やかに低下する。このことは、PSi-g-MMA-PANフィルムにおいて、導電性相が良好な連続性を有することの強い証拠を提供している。どんな特定の学説にも捉われずに、PSi-g-MMA-PANにおける導電率向上について、少なくとも二つの可能性が存在すると考えられる。一つは、PSi-g-MMA-PANの二次的ドーピングであり、他はポリマー鎖の立体配座的変化である。PSi-g-MMA-PANコポリマーがDMF、THFまたはDCAAなどの有機溶媒に溶解する場合、ミセルコアとしてのねじれたポリシリコーン鎖は、コイル構造から線状構造に膨潤することができ、したがってPANシェルを膨張させる。DCAAの良好な混和性のため、PSi-g-MMA-PANコポリマー鎖は、完全に伸び切ることができ、そのためポリアニリンポリマー相が、良好な導電率のために必要な良好な連続性を有する。さらに、低導電性ポリアニリンフィルムの立体配座は、コイル構造が主体を占めている。プロトン酸としてのDCAAの二次的ドーピング後、ポリアニリン鎖の立体配座が、線状の膨張したコイル構造に変化し、導電率の向上につながっている。この実施例は、PSi-g-MMA-PANフィルムの導電率が、フィルム注型のために使用される有機溶媒に基づいてさまざまであり得ることを示している。PSi-g-MMA-PANの特性実施例1において記述される手順を広く使用して、さらなるPSi-g-MMAを調製し、実施例2および3において記述される手順を広く使用して、さらなるPSi-g-MMA-PANポリマーを調製した。PSi-g-MMAおよびPSi-g-MMA-PANポリマーについての分子量および分布を、ゲルパーミエーションクロマトグラフィーWaters1515によって測定した。これらの結果を、表1に示している。実施例8において記述される手順を広く使用して、PSi-g-MMAおよびPSi-g-MMA-PANのフィルムを注型した。室温におけるフィルムの導電率を、四点プローブ技術を使用することによって測定した。室温における機械的性質を、Instron4301万能試験機Instron、USAを使用して測定した。簡潔には、ASTM規格D882-01により調製したフィルム試料45×10×0.4mm、長さ×幅×厚さを、10mm/分の速度で試験した。初期勾配の直線部分からヤング率を計算した。それぞれの試料について、5回試験を行った。その結果を平均し、標準偏差を報告した。それらの結果を表1および2に示している。PSi-g-MMAおよびPSi-g-MMA-PANフィルムの引伸し性状および導電率を、表2に示している。表2において示されるように、PSi-g-MMAの分子量が増加すると、これらのPSi-g-MMA-PANフィルムの引伸し強度および導電率が増大する。PSi-g-MMA-PANフィルムのヤング率が導電率と共に増大すると、破壊ひずみが徐々に低下する。また表2において示されるように、PSi-g-MMAフィルムは非導電性であり、PSi-g-MMA-PANフィルムは、20S/cmの導電率を有し、これは、いくつかの同様な導電性共役ポリマー複合体よりも高い。この実施例は、PSi-g-MMA-PANフィルムが、PSi-g-MMAフィルムに比べて、著しく向上した導電率を有することを示している。本明細書においてさまざまな態様および実施形態が開示されているが、当業者には他の態様および実施形態が明らかであろう。本明細書において開示される、さまざまな態様および実施形態は、例示の目的のためであり、限定することを意図しておらず、真の範囲および精神は、下記の特許請求の範囲によって示される。当業者は、本明細書において開示したこのおよび他の工程および方法について、これらの工程および方法において行われる機能が、さまざまなオーダーで実施し得ることを、理解するであろう。その上、概説した段階および操作は例として提供されているだけであり、いくつかの段階および操作は、場合によるものとすることができ、開示した実施形態の本質を減ずることなく、より少ない段階および操作と組み合わせ、またはさらなる段階および操作に発展させることができる。本明細書における実質的にすべての複数形および/または単数形の用語の使用に対して、当業者は、状況および/または用途に適切なように、複数形から単数形に、および/または単数形から複数形に変換することができる。さまざまな単数形/複数形の置き換えは、理解しやすいように、本明細書で明確に説明することができる。通常、本明細書において、特に添付の特許請求の範囲たとえば、添付の特許請求の範囲の本体部において使用される用語は、全体を通じてオープンなopen用語として意図されていることが、当業者には理解されようたとえば、用語含むincludingは、含むがそれに限定されないincludingbutnotlimitedtoと解釈されるべきであり、用語有するhavingは、少なくとも有するhavingatleastと解釈されるべきであり、用語含むincludesは、含むがそれに限定されないincludesbutisnotlimitedtoと解釈されるべきである、など。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句少なくとも1つのatleastoneおよび1つまたは複数のoneormoreを使用して請求項の記載を導くことを含む場合がある。しかし、そのような句の使用は、同一の請求項が、導入句1つまたは複数のまたは少なくとも1つのおよびaまたはanなどの不定冠詞を含む場合であっても、不定冠詞aまたはanによる請求項の記載の導入が、そのように導入される請求項の記載を含む任意の特定の請求項を、単に1つのそのような記載を含む実施形態に限定する、ということを示唆していると解釈されるべきではないたとえば、aおよび/またはanは、少なくとも1つのまたは1つまたは複数のを意味すると解釈されるべきである。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されようたとえば、他の修飾語なしでの2つの記載tworecitationsの単なる記載は、少なくとも2つの記載、または2つ以上の記載を意味する。さらに、A、BおよびC、などの少なくとも1つに類似の慣例表現が使用されている事例では、通常、そのような構文は、当業者がその慣例表現を理解するであろう意味で意図されているたとえば、A、B、およびCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。A、B、またはC、などの少なくとも1つに類似の慣例表現が使用されている事例では、通常、そのような構文は、当業者がその慣例表現を理解するであろう意味で意図されているたとえば、A、B、またはCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。2つ以上の代替用語を提示する事実上いかなる離接する語および/または句も、明細書、特許請求の範囲、または図面のどこにあっても、当該用語の一方oneoftheterms、当該用語のいずれかeitheroftheterms、または両方の用語bothtermsを含む可能性を企図すると理解されるべきであることが、当業者にはさらに理解されよう。たとえば、句AまたはBは、AまたはBあるいはAおよびBの可能性を含むことが理解されよう。さらに、本開示の特徴または態様が、マーカッシュ群に関して記述される場合、当業者は、本開示が、それによってまた、マーカッシュ群の任意の個々のメンバーもしくはメンバーの小群に関しても記述されることを認めるであろう。当業者によって理解されるであろうように、成文の記述を提供することに関するなどの、任意のかつ全ての目的について、本明細書において開示される全ての範囲は、任意のかつ全ての可能な小範囲およびその小範囲の組合せも包含する。任意の掲げられた範囲は、十分に記述され、その同一の範囲が、少なくとも同等の半分、三分の一、四分の一、五分の一、十分の一などに分割されることを可能にするものとして容易に認めることができる。非限定的例として、本明細書において考察されるそれぞれの範囲は、下位の三分の一、中間の三分の一、上位の三分の一などに容易に分割することができる。またやはり当業者によって理解されるであろうように、までupto、少なくともatleastなどの全ての言回しは、記載されている数を含み、またその後上記において考察したように小範囲に分割することができる範囲を指す。最後に、当業者によって理解されるであろうように、範囲は、それぞれの個々の数を含む。したがって、たとえば、1~3個のセルを有する群は、1、2、または3個のセルを有する群を指す。同様に、1~5個のセルを有する群は、1、2、3、4または5個のセルを有する群を指すなどである。上記のことから、本開示のさまざまな実施形態が、例示の目的で本明細書において記述されていること、また本開示の範囲および精神から逸脱せずに、さまざまな修正を行い得ることが理解されるであろう。したがって、本明細書において開示されるさまざまな実施形態は、限定することを意図しておらず、真の範囲および精神は、下記の特許請求の範囲によって示される。"